(57)【特許請求の範囲】
【請求項１】
平面視形状が矩形状である本体部と、前記本体部の一端に設けられた第１嵌合部と、前記本体部の他端に設けられ、前記第１嵌合部と嵌合する第２嵌合部とを有し、有機バインダーを含有する無機繊維成形体からなる排ガス浄化装置用保持材であって、
前記第１嵌合部および前記第２嵌合部の前記有機バインダーの平均含有量が、前記本体部の前記有機バインダーの平均含有量よりも多いことを特徴とする排ガス浄化装置用保持材。
【請求項２】
前記第１嵌合部および前記第２嵌合部の前記有機バインダーの平均含有量が固形分換算で、前記第１嵌合部および前記第２嵌合部に含まれる無機繊維１００質量部に対して２．０質量部〜２５．０質量部の範囲内であり、前記本体部の前記有機バインダーの平均含有量が固形分換算で、前記本体部に含まれる無機繊維１００質量部に対して０．５質量部〜３．０質量部の範囲内であることを特徴とする請求項１に記載の排ガス浄化装置用保持材。
【請求項３】
前記第１嵌合部および前記第２嵌合部の前記有機バインダーの平均含有量に対する前記本体部の前記有機バインダーの平均含有量の比が０．５０以下であることを特徴とする請求項１または請求項２に記載の排ガス浄化装置用保持材。
【発明の詳細な説明】
【技術分野】
【０００１】
本発明は、有機バインダーを含有する排ガス浄化装置用保持材に関する。
【背景技術】
【０００２】
セラミックファイバーに代表される無機繊維の成形体は、工業用断熱材、耐火材、パッキン材等の高温の状態に暴露される用途に用いられてきたが、近年では自動車の排ガス浄化装置用のクッション材（保持材）、すなわち、触媒担持体や粒子フィルタ等の排ガス処理体を金属製のケーシングに収容する際に、排ガス処理体に巻回され、排ガス処理体とケーシングとの間に介装される排ガス浄化装置用保持材としても用いられている。
【０００３】
無機繊維成形体には、組み付け作業中の繊維飛散を防止するため、有機バインダーや無機バインダーを含有させることが一般的に行われている。中でも、有機バインダーは加熱により分解除去することができるため、常温下では保持材の厚みを維持できるとともに、加熱により保持材の厚みを復元することができる。そのため、排ガス処理体とケーシングとの間へのキャニング性や、保持性等が向上することから、有機バインダーを含有する保持材が注目されている。特に、排ガス浄化装置の組み立て方法としては、排ガス処理体を保持材で巻回した状態でケーシングに圧入する方式が一般的に採用されており、この圧入方式では保持材に大きな圧入荷重が負荷されるため、キャニング性は重要である。
【０００４】
例えば特許文献１には、狭隘な隙間にも簡単に装填できる無機質繊維成形体を提供することを目的として、無機質繊維からなるマットを厚み方向に圧縮してなる基材中に有機バインダーが均一に含有されてなり、かつ有機バインダーを分解した後の厚み復元率が１．０５倍以上である無機質繊維成形体が提案されている。また、特許文献２には、保持シール材を金属製シェルに引っ掛からずに挿入することを目的として、結晶質アルミナ繊維のマット状物の片側端部に有機バインダーを含浸させることにより、マットの厚み方向に傾斜を持たせた保持シール材が提案されている。
【先行技術文献】
【特許文献】
【０００５】
【特許文献１】特開平８−１７４６８７号公報
【特許文献２】特開平１１−３４３８４６号公報
【発明の概要】
【発明が解決しようとする課題】
【０００６】
特許文献１に記載の無機質繊維成形体からなる保持材では、厚み方向に圧縮した状態を維持するためには、ある程度の有機バインダー量を必要とする。しかしながら、無機質繊維成形体に含有される有機バインダーを完全に熱分解するのに多大な労力および時間を要するおそれがある。さらには、有機バインダー量が多いと保持材が硬くなりすぎて排ガス処理体へ巻回しにくくなるおそれもある。
また、特許文献２に記載の保持シール材では、排ガス処理体とケーシングとの間へのキャニング性は向上するものの、排ガス処理体への巻回しやすさの点では、巻き付け方向に対して垂直な方向において有機バインダー量の分布が不均衡あるため、排ガス処理体への巻き付け作業の効率が悪いという問題がある。
【０００７】
本発明は、上記問題点に鑑みてなされたものであり、有機バインダー量を低減しつつ、排ガス処理体への巻回しやすさおよび排ガス処理体とケーシングとの間への介装しやすさを兼ね備える排ガス浄化装置用保持材を提供することを主目的とする。
【課題を解決するための手段】
【０００８】
上記課題を解決するために、本発明者等は鋭意検討した結果、嵌合部の有機バインダー含有量を本体部の有機バインダー含有量よりも多くすることにより、有機バインダー量を低減しつつ、排ガス処理体への巻付性および排ガス処理体とケーシングとの間へのキャニング性の両方を向上させることができることを見出し、本発明を完成した。
【０００９】
すなわち、本発明は、平面視形状が矩形状である本体部と、上記本体部の一端に設けられた第１嵌合部と、上記本体部の他端に設けられ、上記第１嵌合部と嵌合する第２嵌合部とを有し、有機バインダーを含有する無機繊維成形体からなる排ガス浄化装置用保持材であって、上記第１嵌合部および上記第２嵌合部の上記有機バインダーの平均含有量が、上記本体部の上記有機バインダーの平均含有量よりも多いことを特徴とする排ガス浄化装置用保持材を提供する。
【００１０】
本発明においては、第１嵌合部および第２嵌合部の有機バインダーの平均含有量が、本体部の有機バインダーの平均含有量よりも多いことにより、第１嵌合部および第２嵌合部では本体部よりも無機繊維を有機バインダーによって強固に固定し、厚みを薄くすることができる。また、本体部は第１嵌合部および第２嵌合部よりも有機バインダーの平均含有量が少なく、排ガス浄化装置用保持材全体の有機バインダーの含有量を減らすことができる。したがって、有機バインダーの含有量を低減させつつ、排ガス処理体への巻付性および排ガス処理体とケーシングとの間へのキャニング性の両方を向上させることが可能である。さらには、生産性を飛躍的に高めることが可能である。
【００１１】
また本発明においては、上記第１嵌合部および上記第２嵌合部の上記有機バインダーの平均含有量が固形分換算で、上記第１嵌合部および上記第２嵌合部に含まれる無機繊維１００質量部に対して２．０質量部〜２５．０質量部の範囲内であり、上記本体部の上記有機バインダーの平均含有量が固形分換算で、上記本体部に含まれる無機繊維１００質量部に対して０．５質量部〜３．０質量部の範囲内であることが好ましい。各部分の有機バインダーの平均含有量が上述の範囲内であることにより、排ガス処理体への巻付性および排ガス処理体とケーシングとの間へのキャニング性をさらに高めることができる。
【００１２】
さらに本発明においては、上記第１嵌合部および上記第２嵌合部の上記有機バインダーの平均含有量に対する上記本体部の上記有機バインダーの平均含有量の比が０．５０以下であることが好ましい。上記の比が上記範囲であることにより、排ガス処理体への巻付性および排ガス処理体とケーシングとの間へのキャニング性をさらに高めることができる。
【発明の効果】
【００１３】
本発明においては、有機バインダー量を低減しつつ、排ガス処理体への巻付性および排ガス処理体とケーシングとの間へのキャニング性の両方を向上させることができるという効果を奏する。
【図面の簡単な説明】
【００１４】
【図１】本発明の排ガス浄化装置用保持材の一例を示す概略平面図である。
【図２】本発明における排ガス浄化装置の一例を示す概略斜視図および断面図である。
【発明を実施するための形態】
【００１５】
以下、本発明の排ガス浄化装置用保持材について詳細に説明する。
本発明の排ガス浄化装置用保持材は、平面視形状が矩形状である本体部と、上記本体部の一端に設けられた第１嵌合部と、上記本体部の他端に設けられ、上記第１嵌合部と嵌合する第２嵌合部とを有し、有機バインダーを含有する無機繊維成形体からなる排ガス浄化装置用保持材であって、上記第１嵌合部および上記第２嵌合部の上記有機バインダーの平均含有量が、上記本体部の上記有機バインダーの平均含有量よりも多いことを特徴とするものである。
【００１６】
本発明の排ガス浄化装置用保持材について、図面を参照して説明する。
図１は本発明の排ガス浄化装置用保持材の一例を示す概略平面図である。図１に示すように、排ガス浄化装置用保持材１は、平面視形状が矩形状である本体部２と、本体部２の一方の短辺１１ａ側に設けられた第１嵌合部３と、本体部２の他方の短辺１１ｂ側に設けられた第２嵌合部４とを有している。第２嵌合部４は第１嵌合部３と嵌合するものであり、第１嵌合部３の形状と逆の形状を有している。
【００１７】
図２（ａ）、（ｂ）は本発明の排ガス浄化装置用保持材の使用例の一例を示す概略斜視図および断面図である。図２（ａ）、（ｂ）に示すように、排ガス浄化装置用保持材１は触媒担持体２１に巻き付けられ、触媒担持体２１と金属製のケーシング２２との間に介装されて、排ガス浄化装置２０に用いられる。
【００１８】
ここで、排ガス浄化装置用保持材を排ガス処理体に巻き付けた際には、排ガス浄化装置用保持材の嵌合部が浮き上がってしまい、排ガス処理体への巻付性が低下しやすい。これに対し本発明においては、第１嵌合部および第２嵌合部の有機バインダーの平均含有量が、本体部の有機バインダーの平均含有量よりも多いことにより、第１嵌合部および第２嵌合部では本体部よりも無機繊維を有機バインダーによって強固に固定することができる。そのため、排ガス浄化装置用保持材を排ガス処理体に巻き付けた際に、第１嵌合部および第２嵌合部を良好に嵌合することができ、第１嵌合部および第２嵌合部と排ガス処理体との密着性を高めることができる。
また、排ガス浄化装置用保持材に有機バインダーが多く含有されていると硬くなりすぎて排ガス処理体への巻付性が低下するが、本発明においては、本体部は第１嵌合部および第２嵌合部よりも有機バインダーの平均含有量が少ないため、排ガス処理体への追従性が良好であり、本体部と排ガス処理体との密着性を高めることができる。
【００１９】
また本発明においては、第１嵌合部および第２嵌合部の有機バインダーの平均含有量が、本体部の有機バインダーの平均含有量よりも多いことにより、第１嵌合部および第２嵌合部では本体部よりも厚みを薄くすることができる。そのため、排ガス処理体を排ガス浄化装置用保持材で巻回した状態でケーシングに容易に圧入することができる。
【００２０】
また、上述したように本発明においては、本体部は第１嵌合部および第２嵌合部よりも有機バインダーの平均含有量が少なくなっており、排ガス浄化装置用保持材全体に有機バインダーを多量に含有させる必要はなく、排ガス浄化装置用保持材全体の有機バインダーの含有量を低減することができる。そのため、排ガス浄化装置用保持材に含有される有機バインダーの熱分解に多大な労力および時間を要することがなく、生産性を高めることができる。
【００２１】
したがって本発明においては、有機バインダーの含有量を低減させつつ、排ガス処理体への巻付性および排ガス処理体とケーシングとの間へのキャニング性の両方を向上させることが可能である。さらには、生産性を飛躍的に高めることが可能である。
【００２２】
以下、本発明の排ガス浄化装置用保持材における各構成について説明する。
【００２３】
１．第１嵌合部および第２嵌合部
本発明において、第１嵌合部は本体部の一端に設けられるものであり、第２嵌合部は本体部の他端に設けられ、上記第１嵌合部と嵌合するものである。
【００２４】
ここで、「第１嵌合部」および「第２嵌合部」とは、本体部の両方の短辺側にそれぞれ設けられている領域であって、本体部の幅よりも狭い幅を有する領域をいう。例えば図１に示すように、第１嵌合部３の幅Ｗ２、第２嵌合部４の幅Ｗ３、Ｗ４は本体部２の幅Ｗ１よりも狭くなっている。
【００２５】
第１嵌合部および第２嵌合部の形状としては、第１嵌合部と第２嵌合部とが嵌合する形状であれば特に限定されるものではなく、公知の任意の形状とすることができる。
第１嵌合部および第２嵌合部の大きさも、公知の任意の大きさであればよい。
【００２６】
本発明においては、第１嵌合部および第２嵌合部の有機バインダーの平均含有量が、本体部の有機バインダーの平均含有量よりも多くなっている。
第１嵌合部および第２嵌合部の有機バインダーの平均含有量としては、本体部の有機バインダーの平均含有量よりも多ければよいが、具体的には、第１嵌合部および第２嵌合部の有機バインダーの平均含有量が固形分換算で、第１嵌合部および第２嵌合部に含まれる無機繊維１００質量部に対して２．０質量部〜２５．０質量部の範囲内であることが好ましく、３．０質量部〜２０．０質量部の範囲内であることがより好ましい。第１嵌合部および第２嵌合部の有機バインダーの平均含有量が少なすぎると、排ガス処理体への巻付性および排ガス処理体とケーシングとの間へのキャニング性を高める効果が十分に得られない場合がある。また、第１嵌合部および第２嵌合部の有機バインダーの平均含有量が多すぎると、コスト高となるとともに、有機バインダーが分解されにくくなったり、有機バインダーの分解によって生じるガスにより作業環境が悪化したりするおそれがある。
【００２７】
また、第１嵌合部および第２嵌合部の有機バインダーの平均含有量ＣＡに対する本体部の有機バインダーの平均含有量ＣＢの比ＣＢ／ＣＡが０．５０以下であることが好ましく、より好ましくは０．０２以上０．５０以下の範囲内、さらに好ましくは０．０５以上０．４０以下の範囲内、特に好ましくは０．１０以上０．３５以下の範囲内、最も好ましくは０．２０以上０．３０以下の範囲内である。上記の比ＣＢ／ＣＡが上記範囲であることにより、排ガス処理体への巻付性および排ガス処理体とケーシングとの間へのキャニング性をさらに向上させることができるからである。
【００２８】
第１嵌合部の有機バインダーの平均含有量および第２嵌合部の有機バインダーの平均含有量は、本体部の有機バインダーの平均含有量よりも多ければ、互いに同一であっても異なっていてもよい。例えば図１に示すように第１嵌合部３が凸部であり、第２嵌合部が凹部である場合には、凹部である第２嵌合部４の有機バインダーの平均含有量が、凸部である第１嵌合部３の有機バインダーの平均含有量よりも少ないことが好ましい。凹部（第２嵌合部）が凸部（第１嵌合部）よりも有機バインダーの平均含有量が相対的に少ないことにより、外側に反りにくく、本発明の排ガス浄化装置用保持材を排ガス処理体に巻き付け易くなる。また、凸部（第１嵌合部）が凹部（第２嵌合部）よりも有機バインダーの平均含有量が相対的に多いことにより、凸部（第１嵌合部）の形状が保持されるため、凹部（第２嵌合部）の間に凸部（第１嵌合部）を設置しやすくなり、巻付性が良くなる。したがって、排ガス処理体への巻付性をさらに高めることができる。
【００２９】
なお、第１嵌合部および第２嵌合部の有機バインダーの平均含有量は、例えば排ガス洗浄用マットから第１嵌合部および第２嵌合部を切り出した後、第１嵌合部および第２嵌合部について燃焼試験を行い、燃焼前後の重量変化により測定することができる。
また、本体部の有機バインダーの平均含有量についても、同様に測定することができる。
【００３０】
また、第１嵌合部および第２嵌合部では有機バインダーは均一に含有されていてもよく、不均一に含有されていてもよい。例えば、第１嵌合部および第２嵌合部の端部に有機バインダーが多く含有されていてもよい。
【００３１】
２．本体部
本発明において、本体部は平面視形状が矩形状であるものである。
本体部の形状は平面視形状が矩形状であればよく、その大きさとしては公知の任意の大きさとすることができる。
【００３２】
本体部の有機バインダーの平均含有量としては、第１嵌合部および第２嵌合部の有機バインダーの平均含有量よりも少なければよいが、具体的には、本体部の有機バインダーの平均含有量が固形分換算で、本体部に含まれる無機繊維１００質量部に対して０．５質量部〜３．０質量部の範囲内であることが好ましく、より好ましくは０．７５質量部〜２．５質量部の範囲内、特に好ましくは１．０質量部〜２．０質量部の範囲内である。本体部の有機バインダーの平均含有量が少なすぎると、有機バインダーを含有する無機繊維成形体の厚みを維持できないおそれがある。また、本体部の有機バインダーの平均含有量が多すぎると、コスト高となるとともに、有機バインダーが分解されにくくなったり、有機バインダーの分解によって生じるガスにより作業環境が悪化したりするおそれがある。
【００３３】
また、本体部では有機バインダーは均一に含有されていてもよく、不均一に含有されていてもよい。例えば、本体部が有機バインダーの含有量が少ない部分と多い部分とを有していてもよい。この場合、本体部において有機バインダーの含有量が多い部分では厚みを薄くすることができるため、排ガス処理体とケーシングとの間へのキャニング性の向上が期待できる。
【００３４】
３．無機繊維成形体
本発明において、無機繊維成形体は無機繊維の不織布状の集合体であり、例えばマット、ブランケットまたはブロック等と称されるものである。また、無機繊維成形体は有機バインダーを含有するものである。
【００３５】
（１）無機繊維
無機繊維成形体を構成する無機繊維としては、特に限定されるものではなく、例えばシリカ、アルミナ／シリカ、これらを含むジルコニア、スピネル、チタニア等の単独、または複合繊維が挙げられる。中でもアルミナ／シリカ系繊維が好ましく、特に結晶質アルミナ／シリカ系繊維が好ましい。アルミナ／シリカ系繊維のアルミナ／シリカの組成比（重量比）は６０〜９８／４０〜２の範囲内であることが好ましく、さらに好ましくは７０〜７４／３０〜２６の範囲内である。
【００３６】
無機繊維の平均繊維径は３μｍ〜８μｍの範囲内、特に５μｍ〜６μｍの範囲内であることが好ましい。無機繊維の平均繊維径が大きすぎると無機繊維成形体の反発力が失われ、小さすぎると空気中に浮遊する発塵量が多くなるおそれがある。
【００３７】
無機繊維成形体の製造方法としては、特に限定されるものではなく、公知の任意の方法を採用することができる。中でも、無機繊維成形体は、ニードリング処理が施されたものであることが好ましい。ニードリング処理によって、無機繊維成形体を構成する無機繊維同士が絡んだ強固な無機繊維成形体となるだけでなく、無機繊維成形体の厚みを調整することができる。
【００３８】
無機繊維成形体の厚みとしては、特に限定されるものではなく、用途等に応じて適宜選択される。例えば無機繊維成形体の厚みは２ｍｍ〜５０ｍｍ程度とすることができる。
【００３９】
（２）有機バインダー
有機バインダーとしては、例えば各種のゴム、水溶性高分子化合物、熱可塑性樹脂、熱硬化性樹脂等を使用することができる。中でも、アクリルゴム、ニトリルゴム等の合成ゴム；カルボキシメチルセルロース、ポリビニルアルコール等の水溶性高分子化合物；またはアクリル樹脂が好ましい。特に、アクリルゴム、ニトリルゴム、カルボキシメチルセルロース、ポリビニルアルコール、アクリルゴムに含まれないアクリル樹脂が好ましい。これらの有機バインダーは、有機バインダー液の調製または入手が容易であり、また無機繊維成形体への塗布操作も簡単であり、比較的低含有量としても十分な厚み拘束力を発揮し、得られる成形体が柔軟で強度に優れ、使用温度条件下で容易に分解または焼失されることから好適に使用することができる。有機バインダーは、１種単独で用いてもよく２種以上を混合して用いてもよい。
【００４０】
有機バインダーを含有する無機繊維成形体の製造方法としては、例えば無機繊維成形体に有機バインダー液を塗布し、乾燥させる方法が挙げられる。
有機バインダー液としては、有機バインダーを含む水溶液、水分散型のエマルション、ラテックス、または有機溶媒溶液を用いることができる。これらは市販されており、これらの有機バインダー液は、そのまま又は水等で希釈して用いることができ、無機繊維成形体に有機バインダー液を塗布するのに好適に使用することができる。特にエマルションが好ましい。
【００４１】
有機バインダー液の塗布方法としては、無機繊維成形体に有機バインダー液を均一に塗布することができる方法であれば特に限定されるものではなく、例えばキスコート法、スプレー法、浸漬法、ロールコート法、グラビアコート法、ダイコート法、カーテンコート法等、一般的な塗布方法から適宜選択することができる。有機バインダー液の塗布は複数回繰り返し行ってもよい。
【００４２】
有機バインダー液を塗布する際、第１嵌合部および第２嵌合部の有機バインダーの平均含有量を本体部の有機バインダーの平均含有量よりも多くするには、例えば第１嵌合部および第２嵌合部に有機バインダー液を塗布する回数を多くすればよい。この際、塗布領域の調整が容易であることから、スプレー法が好ましく用いられる。また、本体部にマスキングを施すことも好ましい。
【００４３】
有機バインダー液が塗布された無機繊維成形体は所定の厚みに圧縮してもよい。圧縮方法としては、一般的な方法を採用することができる。
【００４４】
有機バインダー液が塗布された無機繊維成形体の乾燥方法としては、例えば加熱乾燥、通気乾燥、減圧乾燥、遠心乾燥、吸引乾燥、加圧乾燥、自然乾燥等が挙げられる。
【００４５】
４．排ガス浄化装置用保持材
本発明の排ガス浄化装置用保持材全体の有機バインダーの平均含有量としては、例えば、排ガス浄化装置用保持材全体の有機バインダーの平均含有量が固形分換算で、排ガス浄化装置用保持材全体に含まれる無機繊維１００質量部に対して０．５質量部〜６．０質量部の範囲内であることが好ましく、より好ましくは１．０質量部〜４．０質量部の範囲内、特に好ましくは１．５質量部〜３．５質量部の範囲内である。排ガス浄化装置用保持材全体の有機バインダーの平均含有量が少なすぎると、有機バインダーを含有する無機繊維成形体の厚みを維持できないおそれがある。また、排ガス浄化装置用保持材全体の有機バインダーの平均含有量が多すぎると、コスト高となるとともに、有機バインダーが分解されにくくなったり、有機バインダーの分解によって生じるガスにより作業環境が悪化したりするおそれがある。
【００４６】
５．用途
本発明の排ガス浄化装置用保持材は、排ガス浄化装置に好適に用いられる。
排ガス浄化装置は、例えば触媒担持体や粒子フィルタ等の排ガス処理体と、排ガス処理体を収容する金属製のケーシングと、排ガス処理体およびケーシングの間に介装された保持材とを備えるものである。具体的には、触媒コンバータやディーゼルパティキュラーフィルタ（ＤＰＦ）が挙げられる。
排ガス浄化装置の構成は特に限定されるものではなく、本発明の排ガス浄化装置用保持材は、上記の構成を備える一般的な排ガス浄化装置に適用することが可能である。
【００４７】
また本発明の排ガス浄化装置用保持材は、排ガス浄化装置用の保持材以外にも、例えば断熱材、耐火材、クッション材（保持材）、シール材等に適用することができる。
【００４８】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００４９】
以下に実施例および比較例を示し、本発明をさらに詳細に説明する。
【００５０】
［評価］
（モノリスへの巻付性）
得られた排ガス浄化装置用保持材を直径１００．８ｍｍのモノリスに巻き付けた。巻き付ける際に、モノリスに両面テープを貼付し、排ガス浄化装置用保持材を巻き付けた後、嵌合部の剥がれを防ぐためにテープを嵌合部に貼った。巻き付けた後に、嵌合部とモノリスとの密着具合および嵌め合いを目視で確認した。評価基準は以下の通りである。
◎：嵌合部および本体部がモノリスに密接に接触している。
○：嵌合部間の両端がモノリスよりやや離れている。
△：嵌合部がモノリスに巻き付きにくい。
×：嵌合部および本体部がモノリスに巻き回しにくい。
【００５１】
（キャニング性試験）
得られた排ガス浄化装置用保持材を直径１００．８ｍｍのモノリスに巻回して、嵌合部をテープ止めし、内径１０７．６ｍｍのステンレス製円筒管へ圧入した後、逆方向から引き抜いた。引き抜き後の排ガス浄化装置用保持材の外観を観察し、排ガス浄化装置用保持材の捲れや剥がれの有無を調べた。評価基準は以下の通りである。
◎：圧入・抜去後、保持材へのダメージが少ない。
○：圧入・抜去後、保持材へのダメージが少ないが、シワが見られる。
△：圧入・抜去後、保持材にダメージがあり、一部切れ込みがある。
×：圧入・抜去後、一部保持材が粉化している。
【００５２】
（有機バインダーの平均含有量）
排ガス浄化装置用保持材を本体部、第１嵌合部および第２嵌合部に切断した。各部分について８００℃×１時間の燃焼試験を行い、燃焼前後の重量変化より各部分の有機バインダーの平均含有量を測定した。無機繊維１００質量部に対する有機バインダーの平均含有量（固形分換算）を求めた。
【００５３】
（排ガス浄化装置用保持材全体の有機バインダーの含有量）
得られた排ガス浄化装置用保持材と有機バインダー液塗布前のマットとの重量変化により有機バインダーの含有量を測定した。無機繊維１００質量部に対する有機バインダーの含有量（固形分換算）を求めた。
【００５４】
［実施例１〜４］
長尺の結晶質アルミナ／シリカ系繊維成形体（以下、「原反シート」と称す場合がある。）（三菱樹脂（株）製、商品名：ＭＡＦＴＥＣ）を用い、原反シートを３４０ｍｍ×１１４ｍｍのマットに打ち抜いた。マットの形状は図１に示すような形状とした。このマットに、有機バインダー液（アクリルゴムの水分散型エマルジョン、日本ゼオン（株）製、商品名：ＬＸ８５２Ｂ、固形分２０％）を所定の添着量になるようにスプレーで噴霧した。その後、マットを所定の厚みまで圧縮し、１３０℃で３０分間乾燥を行うことで排ガス浄化装置用保持材を得た。
測定結果を表１に示す。
【００５５】
［比較例１］
長尺の結晶質アルミナ／シリカ系繊維成形（三菱樹脂（株）製、商品名：ＭＡＦＴＥＣ）を用い、原反シートに有機バインダー液（アクリルゴムの水分散型エマルジョン、日本ゼオン（株）製、商品名：ＬＸ８５２Ｂ、固形分３０％）を塗布した後、所定の厚みまで圧縮し、乾燥を行った。その後、３４０ｍｍ×１１４ｍｍのマットに打ち抜くことで排ガス浄化装置用保持材を得た。マットの形状は図１に示すような形状とした。
測定結果を表１に示す。
【００５６】
［比較例２］
有機バインダーの添着量を変更したこと以外は、実施例１と同様にして排ガス浄化装置用保持材を得た。
測定結果を表１に示す。
【００５７】
［比較例３］
下記のようにマットに有機バインダー液を塗布したこと以外は、実施例１と同様にして排ガス浄化装置用保持材を得た。
マットの長辺側の片側端部では有機バインダーの添着量が固形分換算で無機繊維１００質量部に対して４質量部となり、マットのそれ以外の部分では有機バインダーの添着量が固形分換算で無機繊維１００質量部に対して１質量部となるように、マットに有機バインダー液を塗布した。
測定結果を表１に示す。
【００５８】
【表１】
0006421636.tif 000002
【００５９】
上記の結果から、本実施例では巻付性およびキャニング性が優れており、保持材を触媒担持体に巻き付けやすく、また圧入時の嵌合部の捲れを抑制できることが分かった。
また、実施例２〜４のように第２嵌合部（凹部）が第１嵌合部（凸部）よりも有機バインダー含有量が相対的に少ない場合には、比較例１のように第１嵌合部（凸部）と第２嵌合部（凹部）とで有機バインダー含有量が同程度である場合や、比較例２のように第２嵌合部（凹部）が第１嵌合部（凸部）よりも有機バインダー含有量が相対的に多い場合と比較して、巻付性が良くなることが分かった。
【符号の説明】
【００６０】
１  …  排ガス浄化装置用保持材
２  …  本体部
３  …  第１嵌合部
４  …  第２嵌合部
【図１】
0006421636.tif 000003
【図２】
0006421636.tif 000004